(57)【要約】【課題】パターニングされた透明導電層のパターン境界に沿った皺の発生を抑制することにより、パターンが視認され難い透明電極付き基材を提供する。【解決手段】ロール・トゥ・ロールにより搬送される透明フィルム基材１１に、透明誘電体層１２と電極層１３がこの順に製膜される電極付き基材において、電極付き基材（２）を１５０℃で３０分間熱処理した基材（３）を熱歪み測定した際の３０℃〜１５０℃の加熱中における各温度の搬送方向の熱膨張率（３）ＭＤと搬送方向に直行する方向の熱膨張率（３）ＴＤと、基材（３）を１５０℃で３０分間熱処理した後に電極層１３を全てエッチングした基材（５）を、熱歪測定した際の搬送方向における熱膨張率（５）ＭＤと、搬送方向に直交する方向における熱膨張率（５）ＴＤが以下の式を満たすことを特徴とする電極付き基材。｜（３）ＭＤ−（５）ＭＤ｜＋｜（３）ＴＤ−（５）ＴＤ｜≦０．０８％【選択図】図１
2014175142.tif 000002
【特許請求の範囲】
【請求項１】
ロール・トゥ・ロールにより搬送される透明フィルム基材１１に、透明誘電体層１２と電極層１３がこの順に製膜される電極付き基材において、
前記電極付き基材（２）を１５０℃で３０分間熱処理した基材（３）を熱歪み測定した際の３０℃〜１５０℃の加熱中における各温度の搬送方向の熱膨張率（３）ＭＤと搬送方向に直行する方向の熱膨張率（３）ＴＤと、前記基材（３）を１５０℃で３０分間熱処理した後に前記電極層１３を全てエッチングした基材（５）を、熱歪測定した際の搬送方向における熱膨張率（５）ＭＤと、搬送方向に直交する方向における熱膨張率（５）ＴＤが以下の式（１）を満たすことを特徴とする電極付き基材。
｜（３）ＭＤ−（５）ＭＤ｜＋｜（３）ＴＤ−（５）ＴＤ｜≦０．０８％      （１）
【請求項２】
前記基材（３）と、前記基材（５）を、それぞれ、熱歪測定した際に
｜（３）ＭＤ−（５）ＭＤ｜≦０．０６％、又は、｜（３）ＴＤ−（５）ＴＤ｜≦０．０６％
である請求項1に記載の電極付き基材。
【請求項３】
前記電極付き基材（２）を１５０℃で３０分間熱処理した基材（３）を熱歪み測定したとき、１５０℃における膨張率が、３０℃の熱膨張率を基準とし、搬送方向又は搬送方向に直行する方向において０％以上０．６０％以下である請求項１又は２に記載の電極付き基材。
【請求項４】
前記基材（５）を搬送方向の熱歪み測定したとき、１５０℃における膨張率が、３０℃の熱膨張率を基準とし、搬送方向又は搬送方向に直行する方向において０％以上０．６０％以下である請求項１又は２に記載の電極付き基材。
【請求項５】
前記電極層が透明導電膜層である請求項１〜４のいずれかに記載の透明電極付き基材。
【請求項６】
前記透明誘電体層の少なくとも一層がＳｉＯx層（１．５＜ｘ＜２．２）である請求項１〜５のいずれかに記載の透明電極付き基材。
【請求項７】
前記電極付き基板が、酸化ケイ素、酸化ニオブ、酸化ケイ素、インジウム錫複合酸化物をこの順に積層した構成を含むものである請求項１〜６のいずれかに記載の電極付き基板。
【請求項８】
請求項１〜７に記載の電極付き基材を用いた静電容量式タッチパネル。
【発明の詳細な説明】
【技術分野】
【０００１】
本発明は、透明フィルム基材上に透明電極層が形成され、タッチパネルや液晶、有機ＥＬディスプレイ、太陽電池などに使用される透明電極付き基板に関し、特に、静電容量式タッチパネル用の透明電極付き基材に関する。
【背景技術】
【０００２】
透明フィルム基材（基体）に形成された透明電極付き基材は、タッチパネルなどのディスプレイ材料に使用される。特に、上記透明電極付き基材を静電容量型タッチパネルに使用する場合には、透明電極層に対して微細なパターニングを施す必要があり、その際、パターニングした形跡が見えない、いわゆるパターンの非視認性が求められる。非視認性には、光学的な「エッチング部と非エッチング部の色目の差」と物理的な「パターンに沿った皺」の２つがある。エッチング部と非エッチング部の色目は、光学材料の選択や調整によってある程度は調整可能である一方、「パターンに沿った皺」は光学調整よって調整することは困難である上に、パターの非視認性を大きく低下させてしまう原因である。したがって、上記導電材用基材を電子部品（透明電極付き基材）として安定して利用するためには、パターニングによって発生するパターンに沿った皺を抑制することも必要である。
【０００３】
ここで、特許文献１には、透明導電性フィルムのパターン位置合わせの精度を向上させるために、パターニングする前に透明導電性フィルムを熱処理することにより収縮させることが記載されている。しかしながら、この技術は、透明電極を積層した後の透明電極積層体を加熱するのみで、透明電極付き基材と透明電極をエッチングした無機薄膜付き基材との膨張率の差については言及していない。また、薄膜付き基材の膨張に起因する応力の発生を抑制することができないため、パターンに沿った皺の発生を抑制することができない。
【０００４】
特許文献２には、透明高分子フィルムと透明導電性層の間の中間層の膨張率が記載されているが、この技術は、加熱処理時に発生するインジウム−スズ複合酸化物（ＩＴＯ）の微細な波打ちを抑制するものであり、パターニング後に発生するパターンに沿った皺とは異なるものであって、パターニングすることを想定していない。さらに、上記中間層の膨張率を規定しており、透明電極積層体の加熱について言及し、透明電極付き基材と透明電極をエッチングした無機薄膜付き基材との膨張率の差については言及していない。
【０００５】
また、特許文献３には、ＭＤ方向（フィルムの搬送方向）、ＴＤ方向（搬送方向に直交する方向）の熱収縮率が０．５％以下に規定された透明導電フィルムについて記載されているが、この技術は摺動特性が良好なタッチパネル用導電性フィルムの提供を目的としており、パターンに沿った物理的な皺の発生については考慮していない。さらに、製膜前のフィルム基体についての収縮率しか記載されておらず、透明導電フィルムと透明フィルム基体の収縮率の差についての記載はなく、皺の発生を抑制できない。
【０００６】
さらに、特許文献４には、プラスティックフィルムの片面に透明導電膜を設け、その反対面に保護フィルムが設けられたフィルムにおいて、フィルムの反りやパターンずれを防ぐために、保護フィルムとして、１５０℃で３０分間加熱した後の熱収縮率がＭＤ方向及びＴＤ方向ともに０．５％以下であるものを用いることが記載されているが、特許文献４では、パターンを形成した後に発生してしまう皺についてまでは言及しておらず、やはり皺の発生抑制は困難である。
【先行技術文献】
【特許文献】
【０００７】
【特許文献１】特開２０１２−０６４５４６号
【特許文献２】特開２００２−１５０８４２号
【特許文献３】特許第４７５４９５５号
【特許文献４】特開平１１−２６８１６８号
【発明の概要】
【発明が解決しようとする課題】
【０００８】
このように、これまで、「色目の差」を調整することや、透明電極を積層した後に熱収縮させること、反り防止のために熱収縮率を規定することは報告されてきた。しかし、本発明者らの検討によれば、上記手段を用い、電極形成部と電極非形成部との反射光および透過光の色差を低減させるのみでは、物理的要因による「パターンの視認」を十分に抑止することはできなかった。これは、透明導電層のパターン境界に沿って皺が発生しており、皺の形状に応じて光が反射されることに起因するものと考えられる。
【０００９】
そして、これまで、このパターン境界に沿った皺の発生原因や、その抑制方法に関する詳細な検討は行われていなかった。上記に鑑み、本発明は、パターニングされた透明導電層のパターン境界に沿った物理的な皺の発生を抑制することにより、パターンが視認され難い透明電極付き基材を提供することを目的とする。
【課題を解決するための手段】
【００１０】
本発明者らが上記課題について鋭意検討したところ、パターンの視認性と透明フィルム基材の熱歪み測定（ＴＭＡ：Ｔｈｅｒｍｏｍｅｃｈａｎｉｃａｌ  Ａｎａｌｙｓｉｓ）結果との間に密接な関係があることを見出した。これまでは、パターンに沿った皺は課題とされておらず、当然、その解決方法についても報告がなされていなかった。そして、パターニング後の位置ずれを改善するためや摺動耐久性を向上させるために透明電極付き基材の収縮率を規定したものがあるのみであった。
【００１１】
本発明者らは鋭意検討の結果、この未解決であったパターンに沿った皺は、１５０℃３０分の熱処理を行った透明導電膜付き基材のエッチング部と非エッチング部の３０℃〜１５０℃の加熱領域における搬送方向、搬送方向に垂直な方向の膨張率差の和を一定範囲内に規定することによって解決できることを見出した。すなわち、本発明は、透明フィルムの上に積層された透明電極付き基材であり、１５０℃３０分で熱処理した後の熱歪み測定において、搬送方向と搬送方向に垂直な方向のエッチング部と非エッチング部の膨張率差の和が０．０８％以内である。
【００１２】
上記電極付き基材（２）を１５０℃で３０分間熱処理した基材（３）を熱歪み測定した際の３０℃〜１５０℃の加熱中における各温度における搬送方向の熱膨張率（３）ＭＤと搬送方向に直行する方向の熱膨張率（３）ＴＤと、前記基材（３）を１５０℃で３０分間熱処理した後に前記電極層１３を全てエッチングした基材（５）を、熱歪測定した際の搬送方向における熱膨張率（５）ＭＤと、搬送方向に直交する方向における熱膨張率（５）ＴＤの｜（３）ＭＤ−（５）ＭＤ｜＋｜（３）ＴＤ−（５）ＴＤ｜が、０．０８％以内、好ましくは０．０７％以内、さらに好ましくは０．０６％以内、さらに好ましくは０．０５％以内、さらに好ましくは０．０４％以内、さらに好ましくは、０．０３％以内、さらに好ましくは、０．０２％以内、さらに好ましくは、０．０１％以内であるとき、加熱処理時に発生する透明導電膜および無機薄膜に発生する応力が抑制され、パターンに沿った皺の発生が抑制されると考えられる。
【００１３】
ここでの「膨張率」とは、１５０℃で３０分間熱処理し終わった基材（３）、（５）について、それぞれを３０℃から１５０℃まで、ＭＤ方向及びＴＤ方向に一定の加重をかけて測定したときの膨張率の変化を意味し、３０℃を基準として最も膨張したときの膨張率を最大の膨張率という。なお、前記記載の膨張率が負となる場合は、収縮していることを示すものとする。また、上記数式における膨張率の差の絶対値の最大値とは、例えば、１２０℃で基材（３）、（５）の膨張率の差が最大になったとすると、その１２０℃における膨張率の差の絶対値を意味する。
【００１４】
さらに、前記基材（３）と、前記基材（５）を、それぞれ、熱歪測定した際に｜（３）ＭＤ−（５）ＭＤ｜、または、｜（３）ＴＤ−（５）ＴＤ｜が０．０６％以内、好ましくは、０．０５％以内、さらに好ましくは、０．０４％以内、さらに好ましくは、０．０３％以内、さらに好ましくは、０．０２％以内、さらに好ましくは、０．０１％以内であるとき、加熱処理時に発生する透明導電膜および無機薄膜に発生する応力が抑制されたと考えられ、パターンに沿った皺の発生が抑制された。
【００１５】
さらに好ましくは、前記電極付き基材（２）を１５０℃で３０分間熱処理した基材（３）を熱歪み測定したとき、１５０℃における膨張率が、３０℃の熱膨張率を基準とし、搬送方向又は搬送方向に直行する方向において０％以上０．６０％以下であり、さらに、前記基材（５）を搬送方向の熱歪み測定したとき、１５０℃における膨張率が、３０℃の熱膨張率を基準とし、搬送方向又は搬送方向に直行する方向において０％以上０．６０％以下であることが好ましい。
【発明の効果】
【００１６】
本発明の透明電極付き基材は、透明電極層が結晶化され、パターニングされた際に、透明導電層のパターン境界に沿った皺の発生が抑制される。そのため、パターン境界が視認され難く、静電容量方式のタッチパネルに用いられた際には、画面の視認性が向上する。
【図面の簡単な説明】
【００１７】
【図１】本発明の工程を説明するフローの代表図である。
【図２】ＴＭＡ測定を説明する図であり、基板（３）と基板（５）の最大膨張率差を意味している。
【発明を実施するための形態】
【００１８】
以下に、本発明の好ましい実施の形態について図面を参照しつつ説明する。図１は、透明電極付き基材を製造する際の工程図を示している。ここで、本発明においては、透明フィルム基材を「基材」、誘電体層等の薄膜が透明フィルムに積層した基材を「薄膜付き基材」、電極層（透明導電膜や透明電極を含む））を積層した透明フィルム基材を「電極付き基材」という。
【００１９】
本発明に係る透明フィルム基材としては、少なくとも可視光領域で無色透明であれば特に限定されず、この上に透明電極等の電極層を形成可能なものであればよい。例えば、ポリエチレンテレフタレート（ＰＥＴ）やポリブチレンテレフテレート（ＰＢＴ）、ポリエチレンナフタレート（ＰＥＮ）などのポリエステル樹脂やシクロオレフィン系樹脂、ポリカーボネート樹脂、ポリイミド樹脂、セルロース系樹脂などが挙げられるが、中でもポリエチレンテレフタレートやシクロオレフィン系樹脂などが好ましく用いられる。本発明では、熱収縮処理が施されていないものに対して効果が大きくなるが、熱収縮処理が施されているものに対しても効果を有する。透明フィルム基材の厚みは特に限定されないが、０．０１〜４ｍｍの厚みが好ましい。上記範囲内であれば透明フィルム基材の耐久性を十分に得ることができ、適度な柔軟性を有するため、生産性の良いロール・トゥ・ロール方式で製膜することができる。
【００２０】
本発明の製造方法では、基材準備室内の加熱部からの熱によって、透明フィルムが非接触で加熱される（図１の熱処理（１）参照）。加熱温度は、透明フィルムの表面の温度が７０℃〜１６０℃となるように設定されることが好ましい。加熱工程におけるフィルムの表面温度は、７０℃〜１５５℃がより好ましく、８２℃〜１２０℃がさらに好ましい。また、加熱工程における加熱部の温度は、透明フィルムを上記温度に設定するためには、１５０℃〜５００℃が好ましく、１８０℃〜４００℃がより好ましく、２００℃〜３８０℃がさらに好ましい。
【００２１】
本発明における非接触の加熱処理は以下のようにして行った。スパッタ製膜装置に導入された透明フィルムは、透明電極層が形成される前に基材準備室内で加熱処理される。加熱処理が行われる前に、基材準備室内の圧力が一旦０．０１Ｐａ以下に減圧されることが好ましい。加熱処理中の基材準備室内の圧力は、１．５Ｐａ以下が好ましく、１．０Ｐａ以下がより好ましく、０．８Ｐａ以下がさらに好ましい。加熱部としては、例えば、電熱ヒータや赤外線ヒータなどを用いることができ、温度が１５０℃〜５５０℃が好ましく、１８０℃〜５００℃がより好ましく、２００℃〜４８０℃がさらに好ましい。
【００２２】
フィルムの表面温度は、フィルム表面にサーモラベルや熱電対を貼り付けて測定することができる。また、加熱部の温度は、フィルムの表面温度が前記範囲となるように適宜に調整することができる。加熱時間は０．１秒〜６００秒が好ましく、０．５秒〜３００秒がより好ましく、１秒〜１８０秒がさらに好ましい。加熱部と透明フィルムは接していないことが特徴であり、これにより高温・短時間での熱処理が可能となり、フィルム表面の改質やプロセス時間の短縮、およびフィルムの脱ガスが短時間で行え、分子量２８の低減も短時間で可能となる。透明電極層および、または透明誘電体層の製膜前に透明フィルムが加熱されることにより、透明電極層の製膜界面の状態に変化が生じ、これが皺の抑制に寄与していると考えられる。
【００２３】
また、本発明における透明誘電体層は、例えばアクリル樹脂、シリコーン樹脂、酸化ケイ素・酸化チタン・酸化ニオブ・酸化ジルコニウム・酸化アルミニウム等の酸化物を主成分とする材料やフッ化カルシウム・フッ化マグネシウムを主成分とする材料を用いることができる。この際、例えば、透明フィルム基材の片面、あるいは両面には、タッチパネル用透明電極の耐久性を高めるなどの目的で透明誘電体層でもあるハードコート層が予め積層されていてもよい。ハードコート層の材料としては、アクリル樹脂、シリコーン樹脂などを用いることができる。ハードコート層の製膜方法としては、スピンコート法やロールコート法、スプレー塗布やディッピング塗布などにより塗布した後に紫外線や加熱により硬化させて形成するウェットコーティングが、数マイクロオーダーの膜を形成することができるため好ましい。ハードコートの膜厚は適度な耐久性と柔軟性を有することから３〜１０μｍのものを用いることが好ましい。
【００２４】
また、上記透明フィルム基材には、基材と透明電極の付着性を向上させる目的で、基材のハードコート層の表面上に表面処理を施すことができる。表面処理の手段はいくつかあるが、例えば、基材表面に電気的極性を持たせ、付着力を高める方法などがある。具体的にはコロナ放電、プラズマ法などが挙げられる。なお、透明フィルム基材を非接触で加熱する際、ハードコート層は、透明フィルム基材上に既に形成されていることが好ましく、上記表面処理は非接触での加熱後に行うことが好ましい。
【００２５】
透明誘電体層の積層方法としては、上記の内容から適宜選択することが可能であるが、スパッタリングにおいてＳｉＯｘ層を少なくとも一層積層することが好ましく、上記透明誘電体層の製膜チャンバーの不活性ガスの分圧ＰＩに対する質量数２８のガス分圧Ｐ２８の比Ｐ２８／ＰＩが５×１０−４未満で、製膜圧力が０．４Ｐａ以下であることがより好ましく、より好ましくは０．３５Ｐａ以下であり、さらに好ましくは０．３Ｐａ以下である。
【００２６】
上記透明誘電体層の製膜工程において、製膜室内の不活性ガスの分圧ＰＩに対する質量数２８のガスの分圧Ｐ２８の比Ｐ２８／ＰＩは、５×１０−４未満であることが好ましい。Ｐ２８／ＰＩは、１．０×１０−5〜５×１０−４がより好ましく、５．０×１０−5〜５×１０−４がさらに好ましい。製膜雰囲気中の質量数２８のガス分圧を低くすることで、透明誘電体層の応力状態が変化するために、透明電極層がパターニングされた際のシワの発生が抑制されると考えられる。質量数２８のガス分圧は、オンライン四重極質量分析計（Ｑ−ｍａｓｓ）によりモニターできる。
【００２７】
製膜室内の質量数２８のガスは、主に一酸化炭素および窒素であると考えられる。一酸化炭素ガスは、透明フィルムに透明電極層がスパッタ製膜される際のプラズマダメージ等により、製膜雰囲気中に放出されたものと考えられる。また、窒素ガスは、透明フィルムの表面に形成されたハードコート層から製膜雰囲気中に放出されたものと考えられる。
【００２８】
なお、透明誘電体層がスパッタリング法により形成される場合、透明電極層を形成するためのスパッタ製膜装置内に透明フィルムが導入された後、透明電極層が形成される前に透明誘電体層が形成されてもよい。また、２層以上の透明誘電体層が形成される場合、スパッタ製膜装置内に透明フィルムが導入される前に１層以上の透明誘電体層が形成され、スパッタ製膜装置内に透明フィルムが導入された後、透明電極層が形成される前に１層以上の透明誘電体層が形成されてもよい。
【００２９】
本発明及びその製造方法では、透明電極層の製膜前に加熱工程を設けることで、製膜室内の質量数２８のガスの分圧を前記範囲とすることができる。すなわち、透明フィルムが比較的高温で短時間加熱されることにより、透明電極層の製膜前に、透明フィルム内部あるいは透明フィルム表面から一酸化炭素や窒素を発生させる原因となる有機物質が揮発し、製膜時のプラズマダメージ等による質量数２８のガスの発生が抑制されると考えられる。
【００３０】
また、電極層としては、例えば、透明導電膜や金属膜を用いることができ、透明導電膜を使用することが好ましい。機能する透明電極層としては、屈折率が１．７５〜２．５０のものを用いる。このような材料としては、酸化インジウム、酸化亜鉛、酸化錫を主成分としたものなどが挙げられるが、中でも酸化インジウムを主成分としたものを好ましく用いることができる。透明電極層として酸化インジウムを主成分としたものを用いた場合、酸化インジウム以外にも添加物を含むことができる。添加物としては具体的には酸化錫、酸化亜鉛、酸化モリブデン、酸化タングステン、酸化ジルコニウム、酸化チタンなどを挙げることができ、中でも透過率・導電性の観点から錫を好ましく用いることが出来る。上記添加物として例えば錫を用いた場合、錫と酸化インジウムを合わせた重さに対し３〜１５重量％含まれることが好ましい。中でも導電性の観点から３重量％以上がより好ましい。また、結晶化のしやすさ、耐久性向上の観点から1５重量％以下がより好ましく、１０重量％以下が特に好ましい。また、静電容量方式タッチパネル用透明電極付き基材として用いた場合においても、透明性の観点から３〜１２重量％が好ましく、３〜１０重量％がさらに好ましい。また、Ａｇナノワイヤーやカーボンナノチューブ、グラフェン、導電性ポリマー等を使用することも可能である。さらに、金属電極としては、例えばＣｕ、Ａｇ、Ａｕ、Ｍｏ、Ｎｉ、Ａｌ、Ｉｎ等があげられる。
【００３１】
本発明の透明電極層の膜厚は、好適には、１６〜４０ｎｍであることを特徴とするが、中でも導電性の観点から１８ｎｍ以上が好ましく、２０ｎｍ以上がさらに好ましい。また、透明性・色味の観点から３８ｎｍ以下が好ましく、３６ｎｍ以下が更に好ましい。上記範囲にすることでタッチパネル用透明電極付き基材に適した透明性、導電性などを得ることが出来る。
【００３２】
透明電極層の形成方法としては、均一な薄膜が形成される方法であれば特に限定されない。例えば、スパッタリングや蒸着などのＰＶＤ法や、各種ＣＶＤ法などのドライコーティングなどの他に、透明電極層の原料を含む溶液をスピンコート法やロールコート法、スプレー塗布やディッピング塗布などにより塗布した後に加熱処理などで透明電極層を形成する方法が挙げられるが、ナノメートルレベルの薄膜を形成しやすいという観点からドライコーティングが好ましい。
【００３３】
本発明に係る透明電極層はスパッタリング法によって製膜されたものであることがより好ましい。上記製膜に用いられるガスとしては、アルゴンのような不活性ガスを主成分とするものが好ましい。使用するガスとしては上記アルゴンのような不活性ガス単独でも用いることができるが、２種類以上の混合ガスを用いることもできる。中でもアルゴンと酸素の混合ガスがより好ましく用いられる。この場合、酸素を０．１〜１５．０体積％含むガスを用いることが好ましく、１．０〜１０．０体積％含むガスを用いることがより好ましい。上記体積の酸素を供給することで透明性、導電性を向上させることができる。なお、使用するガスとしてアルゴンと酸素の混合ガスを用いた場合、本発明の機能を損なわない限り、その他のガスを含有していても良い。
【００３４】
また、上記スパッタリングによる透明導電体層の製膜の製膜工程において、前記透明導電体層の製膜チャンバーの不活性ガスの分圧ＰＩに対する質量数２８のガス分圧Ｐ２８の比Ｐ２８／ＰＩが５×１０−４以下が好ましい。上記タッチパネル用透明電極付き基材は、本発明の機能を損なわない限り、各層の間に他の層を有していてもよく、また透明電極層上や、基材の透明電極が無い表面上に他の層を有していてもよい。
【００３５】
本発明に係る透明電極付き基材の表面抵抗の値は、１０〜４００Ω／□であることが好ましい。中でも、静電容量方式タッチパネルに用いる場合、感度の観点から３００Ω／□以下がより好ましく、２７０Ω／□以下がさらに好ましい。本発明に係る透明電極付き基材は透明電極層の表面の一部をエッチング処理（パターニング）することにより形成することができる。
【００３６】
パターニング方法としては、ウェットプロセス・ドライプロセスがあり、どちらの方法でも任意に選択することができるが、透明電極層のみを除去しやすいという観点からウェットプロセスが適している。ウェットプロセスはフォトリソグラフィに代表されるプロセスが適用される。ここで使用されるフォトレジスト・現像液・エッチング液・リンス剤は透明電極が侵されることなく、所定のパターンを形成するために透明電極層が除去されるものであれば任意に選択して用いることができる。
【００３７】
上記透明電極付き基材は、パターニング前に透明導電膜の結晶化させるために熱処理される。この際の熱処理方法は特に限定しないが、オーブンやＩＲヒータなどが挙げられる。熱処理の温度・時間は、フィルムが十分に収縮する温度であり、透明導電膜の抵抗が安定化する温度・時間であれば特に限定はない。オーブンであれば１２０〜１７０℃で１０〜９０分、ＩＲヒータであれば１５０℃で５分などの例が挙げられる。
【００３８】
次に、図１、２を参照しながら、透明電極付き基材のＴＭＡ測定による評価について説明する。上記透明導電膜付き基材（２）を１５０℃で３０分間熱処理した基材（３）と、前記透明導電膜付き基材（３）を１５０℃で３０分間熱処理した後に前記電極層（１３）を全てエッチングした無機薄膜付き基材（５）とを、それぞれ熱歪測定することで搬送方向と搬送方向に垂直な方向の各温度における熱膨張率の差を算出する。ここで、熱歪み測定とは、荷重０〜±０．１ｇにおける３０℃〜１５０℃の昇温加熱の範囲の引っ張り試験モードでのＴＭＡ測定である。
【００３９】
この測定を、搬送方向に垂直な方向にも実施しすることで熱膨張率の差を算出する。前記搬送方向と搬送方向に垂直な方向の膨張率の差の和が大きいほど、加熱時の膨張挙動の差が大きいことを示しており、パターンに沿った皺の発生要因となる。
【００４０】
上記透明電極付き基材のＴＭＡ測定において、１５０℃まで加熱する段階に熱収縮点をもたないことが好ましい。前記熱収縮点とはＴＭＡ測定において昇温中に膨張率が減少し始める温度のことを指す。すなわち、収縮開始点をもたないとは、昇温にともない膨張率は０以上で増加し続けることを意味しており、膨張率一定の場合も含む。
【００４１】
［実施例］
以下に、実施例をもって本発明を具体的に説明するが、本発明はこれらの実施例に限定されるものではない。本発明において膜厚・屈折率・消衰係数は分光エリプソメトリー測定を行い、ｃａｕｃｈｙモデル及びｔａｕｃ‐ｌｏｒｅｎｔｚモデルでフィッティングを行った。なお、屈折率は波長５５０ｎｍの光に対する屈折率を求めた。表面抵抗は低抵抗率計ロレスタＧＰ（ＭＣＰ‐Ｔ７１０）（三菱化学社製）を用いて四探針圧接測定により測定した。透過率および反射率の測定は分光光度計（Ｕ‐４０００）（日立ハイテク社製）を用いて測定した。ＴＭＡ測定は、ＢＲＵＫＥＲ製（ＴＭＡ４０００ＳＡ）の引っ張り試験モード、昇温速度は１０℃／分、０〜±０．１ｇの定荷重、サンプルは長手方向に２０ｍｍ、短手方向に５ｍｍのものを作成して測定した。元素濃度比はＸＰＳ（装置：Ｑｕａｎｔｕｍ２０００[アルバック・ファイ製]、Ｘ線強度：ＡｌＫα／１５ｋＶ・２５ＫＷ、Ｘ線ビーム径１００μｍφ、パスエネルギー：１８７．８５ｅＶ（ワイド）、５８．７０ｅＶ(ナロー)）で表面をＡｒスパッタで洗浄処理を行った後測定した。
【００４２】
本発明に係る透明電極付き基材は、ロール・トゥ・ロール方式の巻取り式スパッタリング装置を用いて製造した。
【００４３】
［評価方法］
ストライプパターンをパターニングしたサンプルに蛍光灯を反射させて、パターンに沿った皺、すなわち、蛍光灯の反射光がパターンに沿って曲がっているかどうかで皺の有無を目視で判断した。このとき、蛍光灯の反射像の屈折の度合いが最も大きい角度で目視確認を行い、Ａ（良い）〜Ｅ（悪い）のランク分けを行った。
【００４４】
［実施例１］
透明フィルム基材１として１００μｍのＰＥＴフィルムを用い、透明フィルム基材の片面に６．５μｍのハードコート層、他面に５．４μｍのハードコート層を形成したハードコート付き基材を使用した。なお、ハードコート層はいずれもウレタン系樹脂からなり、屈折率は１．５３であった。上記ハードコート透明フィルム基材１を装置内にセット後、圧力を０．１Ｐａ以下として、連続して以下の製膜を行った。
【００４５】
まず、透明フィルム基材１の表面温度が８２℃となるように非接触で約２０秒間表面処理を行った。ボンバード処理（プラズマ処理）を行った後、連続して、Ｓｉをターゲットとして用い、基材温度を２５℃、酸素／アルゴン比が２／５の混合ガス中、装置内圧力０．２Ｐａにおいて１．４Ｗ／ｃｍ２の電力密度でスパッタリングを行い、ＳｉＯｘ層を形成した。得られたＳｉＯｘ層の膜厚は６ｎｍ、屈折率は１．７１、ＸＰＳ測定における元素濃度比Ｓｉ／Ｏは、１．８であった。
【００４６】
透明誘電体層は、酸化ニオブ（Ｎｂ）をターゲットとして用い、基材温度を２５℃、酸素／アルゴン比が２／５の混合ガス中、装置内圧力０．８Ｐａにおいて、電力密度７．２Ｗ／ｃｍ２でスパッタリングを行い、酸化ニオブ（Ｎｂ２Ｏ５）層を形成した。得られたＮｂ２Ｏ５層の膜厚は８ｎｍ、屈折率は２．２であった。この透明誘電体層の上に、Ｓｉターゲットを用いて、基材温度２５℃、酸素／アルゴン比が１７／３０の混合ガス中、装置内圧力０．２Ｐａにおいて電力密度１０Ｗ／ｃｍ２でＭＦ電源を用いてＳｉＯｙ層を形成した。得られたＳｉＯｙ層の膜厚は６０ｎｍ、屈折率は１．４７、ＸＰＳ測定における元素濃度比Ｓｉ／Ｏは、２．１であった。
【００４７】
透明電極層は、インジウム錫複合酸化物（錫酸化物含量５重量％）をターゲットとして用い、基材温度を２５℃、アルゴン／酸素比が１／１００の混合ガス中、装置内圧力０．５Ｐａにおいて電力密度２．２Ｗ／ｃｍ２スパッタリングを行い、ＩＴＯ層を形成した。得られたＩＴＯ層の膜厚は２５ｎｍであった。
【００４８】
パターニングは、透明電極層を形成後の透明電極をフォトリソグラフィにより形成した。まず、透明電極にフォトレジスト（製品名ＴＳＭＲ−８９００（東京応化工業製））をスピンコートにより２μｍ程度の膜厚に塗布した。これを９０℃のオーブンでプリベークした後、フォトマスクを当てて、４０ｍＪの紫外光を照射した。その後、１１０℃でポストベークした後、現像液（０．７５％ＮａＯＨａｑ， ２５℃）を用いてフォトレジストをパターニングした。さらに、エッチング液（製品名：ＩＴＯ−０２（関東化学製））を用いて透明電極層６をエッチングすることでパターニングした。最後に剥離液（２％ＮａＯＨａｑ, ４０℃）を用いて残ったフォトレジストを除去した。その後、１５０℃で３０分乾燥を行った。この時、パターンに沿った皺は目視確認においてＡであった。
【００４９】
また、１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０１％、ＴＤ方向が０．００％であった。
【００５０】
［実施例２］
透明フィルム基材１として１２５μｍのＰＥＴフィルムを用い、前処理加熱時間を２５秒、加熱処理温度を９０℃とした以外は実施例１と同様に前処理加熱、製膜、パターニングを行った。この時、パターンに沿った皺は目視確認においてＡであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０１％、ＴＤ方向が０．０２％であった。
【００５１】
［実施例３］
前処理時間を８０秒とし、加熱の温度を９９℃にした以外は、実施例１と同様に、前処理加熱、製膜、パターニングを行った。この時、パターンに沿った皺は目視確認においてＡであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０１％、ＴＤ方向が０．０２％であった。
【００５２】
［実施例４］
前処理加熱の温度を８２℃にした以外は、実施例１と同様に、前処理加熱、製膜、パターニングを行った。この時、パターンに沿った皺は目視確認においてＢであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０３％  ＴＤ方向が０．０１％であった。
【００５３】
［実施例５］
透明フィルム基材１をあらかじめ熱収縮させたもの使用した以外は実施例４と同様に、前処理加熱、製膜、パターニングを行った。この時、パターンに沿った皺は目視確認においてＢであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０５％、ＴＤ方向が０．０２％であった。
【００５４】
［比較例１］
ＳｉＯ２の製膜圧力を０．５ＰａとしてＳｉＯ２を製膜した以外は、実施例４とほぼ同様に製膜、パターニングを行った。この時、パターンに沿った皺は目視確認においてＤであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０６％、ＴＤ方向が０．０３％であった。
【００５５】
［比較例２］
前処理加熱を行わなかった以外は、実施例１とほぼ同様に、製膜、パターニングを行った。この時、パターンに沿った皺は目視確認においてＥであった。１５０℃３０分熱処理を行った透明電極付き基材（３）と（３）の透明導電膜をエッチングした基材（５）において、荷重０〜０．１ｇにおけるＴＭＡ測定の３０℃〜１５０℃の範囲での膨張率の差は最大でＭＤ方向が０．０８％、ＴＤ方向が０．０１％であった。
【００５６】
【表１】
2014175142.tif 000003
【００５７】
以上の検討のとおり、本発明者らは、パターンの視認性と透明フィルム基材のＴＭＡ（熱機械分析装置）測定結果との間に密接な関係について、１５０℃３０分で熱処理した後の熱歪み測定においてエッチング部と非エッチング部のＭＤ方向及びＴＤ方向の膨張率差を一定範囲内に規定することによって解決できることを見出した。これにより、パターニング後の熱処理でのエッチング部と非エッチング部の不均一な膨張挙動を抑制することが可能となり、結果、パターンに沿った皺を抑制できた。
【符号の説明】
【００５８】
１１  透明フィルム基材
１２  透明誘電体層 
１３  電極層
【図１】
2014175142.tif 000004
【図２】
2014175142.tif 000005